(57)【要約】【課題】高耐熱反射防止膜が付着されるレンズ表面の濡れ性を経過時間によらず一定に保つことができる膜付きレンズ、レンズユニットおよびカメラモジュールを提供する。【解決手段】本発明の膜付きレンズ１４（１５，１６，１７）は、その表面上に高耐熱反射防止膜３０を有し、この高耐熱反射防止膜３０はレンズに設けられた親水膜９２上に形成される。【選択図】図２
2019159174.tif 000002
【特許請求の範囲】
【請求項１】
鏡筒に設けられ、その表面上に反射防止膜が設けられて成る膜付きレンズであって、
前記反射防止膜が高耐熱反射防止膜として形成され、
前記高耐熱反射防止膜は、該高耐熱反射防止膜中の体積率が５〜７４％である複数の無機粒子と、体積率が０〜６５％である複数の空気層と、前記無機粒子または前記無機粒子および前記空気層をバインディングし、前記無機粒子よりも低いヤング率を有し、体積率が５〜９５％である、有機化合物、無機化合物および無機高分子のいずれかと、を備え、
前記高耐熱反射防止膜が前記レンズに設けられた親水膜上に形成されることを特徴とする膜付きレンズ。
【請求項２】
鏡筒に設けられ、その表面上に反射防止膜が設けられて成る膜付きレンズであって、
前記反射防止膜が高耐熱反射防止膜として形成され、
前記高耐熱反射防止膜が空隙を有する微粒子積層薄膜からなり、この微粒子積層薄膜は、電解質ポリマーおよび微粒子が交互に吸着され、アルコール性シリカゾル生成物を接触させることにより、前記レンズと前記微粒子および前記微粒子同士が結合しており、
前記高耐熱反射防止膜が前記レンズに設けられた親水膜上に形成されることを特徴とする膜付きレンズ。
【請求項３】
前記高耐熱反射防止膜上に更に親水膜が形成されることを特徴とする請求項１または２に記載の膜付きレンズ。
【請求項４】
前記高耐熱反射防止膜上の前記親水膜が光触媒であることを特徴とする請求項３に記載の膜付きレンズ。
【請求項５】
前記親水膜を含めた前記高耐熱反射防止膜全体の反射率が４００ｎｍ〜７００ｎｍの入射波長範囲内で３％以下であることを特徴とする請求項１から４のいずれか一項に記載の膜付きレンズ。
【請求項６】
前記レンズが樹脂製であることを特徴とする請求項１から５のいずれか一項に記載のレンズユニット。
【請求項７】
複数のレンズが当該レンズの光軸に沿って並べられたレンズ群と、このレンズ群が収納される鏡筒とを備えるレンズユニットであって、
前記レンズ群を構成するレンズの少なくとも１つが請求項１から６のいずれか１項に記載の膜付きレンズであることを特徴とするレンズユニット。
【請求項８】
請求項７に記載のレンズユニットを備えていることを特徴とするカメラモジュール。
【発明の詳細な説明】
【技術分野】
【０００１】
本発明は、特に自動車等の車両に搭載される車載カメラに設けられる膜付きレンズ、レンズユニットおよびカメラモジュールに関する。
【背景技術】
【０００２】
近年、自動車に車載カメラを搭載し、駐車をサポートしたり、画像認識により衝突防止を図ったりすることが行なわれており、さらにそれを自動運転に応用する試みもなされている。また、このような車載カメラ等のカメラモジュールは、一般に、複数のレンズが光軸に沿って並べられて成るレンズ群と、このレンズ群を収容保持する鏡筒と、レンズ群の少なくとも一個所のレンズ間に配置される絞り部材とを有するレンズユニットを備える（例えば、特許文献１参照）。
【０００３】
このようなレンズユニットを構成するレンズの表面には、一般に、その透過率を高めるために反射防止膜（ＡＲコーティング）が設けられるが、レンズユニットのレンズ群を構成する各レンズとして樹脂製のものが使用される場合には、レンズが温度変化によって膨縮し易いため、反射防止膜も、高温に強く、レンズの膨張収縮（熱変形）に追従できるものが望まれる。
【０００４】
そのため、樹脂製のレンズのための反射防止膜として、反射率が低いだけでなくレンズの熱変形にも追従できる耐熱性の優れた反射防止膜（以下、本明細書中では、「高耐熱反射防止膜」と称する）が使用される場合がある。
【先行技術文献】
【特許文献】
【０００５】
【特許文献１】特開２０１３−２３１９９３号公報
【発明の概要】
【発明が解決しようとする課題】
【０００６】
ところで、前述したような高耐熱反射防止膜を樹脂製のレンズの表面に例えばディッピング（浸漬塗布）により設ける場合には、一般に、高耐熱反射防止膜の成膜に先立って、レンズ表面に対する液体の親和性（付着し易さ）、すなわち、濡れ性を良好にするべく、プラズマ処理などによってレンズ表面に親水化処理を施し、レンズ表面に対する高耐熱反射防止膜の良好な付着性を確保するようにしている。
【０００７】
しかしながら、プラズマによる親水化処理では、レンズ表面に水酸基（ヒドロキシル基）のイオンが十分な吸着力を伴わずに堆積されているにすぎないため、時間の経過に伴ってイオン（水酸化物イオン）が飛散し、短時間で濡れ性が急激に低下し得る。したがって、その後の高耐熱反射防止膜のディッピング工程を直ちに行なえれば問題はないが、諸般の事情によりディッピング工程までの時間が長いと、濡れ性の低下によりレンズの全面に均一に高耐熱反射防止膜をコーティングすることが難しくなり、最悪の場合には、高耐熱反射防止膜が付着していない領域が存在する結果となる。高耐熱反射防止膜が付着しないと、その非付着部位でレンズの反射率が変化することとなり、所望の画像特性が得られなくなる。
【０００８】
本発明は、前記事情に鑑みてなされたものであり、高耐熱反射防止膜が付着されるレンズ表面の濡れ性を経過時間によらず一定に保つことができる膜付きレンズ、レンズユニットおよびカメラモジュールを提供することを目的とする。
【課題を解決するための手段】
【０００９】
前記課題を解決するために、本発明は、鏡筒に設けられ、その表面上に反射防止膜が設けられて成る膜付きレンズであって、
前記反射防止膜が高耐熱反射防止膜として形成され、
前記高耐熱反射防止膜が前記レンズに設けられた親水膜上に形成されることを特徴とする。
【００１０】
上記構成において、「高耐熱反射防止膜」は、該反射防止膜中の体積率が５〜７４％である複数の無機粒子と、体積率が０〜６５％である複数の空気層と、前記無機粒子または前記無機粒子および前記空気層をバインディングし、前記無機粒子よりも低いヤング率を有し、体積率が５〜９５％である、有機化合物、無機化合物および無機高分子のいずれかと、を備える。あるいは、「高耐熱反射防止膜」は空隙を有する微粒子積層薄膜からなり、この微粒子積層薄膜は、電解質ポリマーおよび微粒子が交互に吸着され、アルコール性シリカゾル生成物を接触させることにより、前記レンズと前記微粒子および前記微粒子同士が結合している。
【００１１】
このような高耐熱反射防止膜は、屈折率が低く、反射率が極めて低いため、良好な反射防止特性を実現して、高い光透過率を得ることができる。加えて、高耐熱反射防止膜は、レンズの熱変形にも追従できる耐熱性の優れた性質を有するため、特に、温度変化によって膨張収縮し易い樹脂製のレンズに好適である。
【００１２】
本発明においては、高耐熱反射防止膜が親水膜上に形成されるため、すなわち、高耐熱反射防止膜が成膜されるべきレンズの下地面をプラズマ処理などによって親水化処理するのではなく、前記下地面に積極的に親水膜を設け、この親水膜上に高耐熱反射防止膜を形成するようにしているため、高耐熱反射防止膜が付着されるレンズ表面の濡れ性を経過時間によらず一定に保つことができ、常にレンズの表面に均一に高耐熱反射防止膜をコーティングすることができる。これは、レンズ表面にヒドロキシル基のイオンが十分な吸着力を伴わずに堆積されているにすぎないプラズマ処理とは異なり、親水膜がいわばバインダにより表面に対して固着された状態にあり、親水膜の形成状態が長期間にわたって維持されるからである。このように、高耐熱反射防止膜が成膜されるべきレンズの下地面の濡れ性が親水膜により実現されれば、その後の高耐熱反射防止膜の成膜工程までの時間が長い場合であっても、濡れ性が低下せず、高耐熱反射防止膜の高い付着性能を常時確保でき、したがって、レンズ表面に常に均一に高耐熱反射防止膜をコーティングすることができ、所望の画像特性を得ることができる。また、親水膜の形成後に高耐熱反射防止膜の成膜工程を直ちに行なわなくても済むため、高耐熱反射防止膜の成膜工程までの時間の自由度（工程の自由度）が増す。
【００１３】
なお、このような高耐熱反射防止膜の下地となる親水膜としては、一般に、アクリル系等の有機系親水膜、シリカ系等の無機系親水膜、チタン系等の光触媒を挙げることができるが、親水膜は、屈折率が低く、反射率が小さい材料であることが好ましく、少なくとも高耐熱反射防止膜の形成位置に対応して、レンズの表面の一部分または全体にわたって設けられる。ここで、レンズの「表面」とは、外部に露出するレンズ面のことであり、物体側の表面、像側の表面、周端面を含み、高耐熱反射防止膜はレンズの少なくとも光学的に有効な範囲内に設けられる。
【００１４】
また、親水膜および高耐熱反射防止膜は、例えば、テーピングによるマスキングを伴ってまたは伴うことなく、また、膜形成用のレンズホルダを用いてまたは用いることなく、膜を形成する塗料（溶液）中にレンズを浸漬するディッピング法により形成されることが好ましいが、スプレー、蒸着等によって形成することもできる。
【００１５】
また、本発明においては、親水膜の厚さは、親水膜によって光透過率が減衰してしまわないように（親水膜の形成に伴うレンズの透過率減少を抑制するため）、２０ｎｍ〜２００ｎｍの範囲内で薄く設定される（これに対し、高耐熱反射防止膜の厚さは例えば１００ｎｍ〜１２０ｎｍに設定される）ことが好ましい。これは、特に、高い視認性が求められてレンズの透過率を高く維持する必要がある車載カメラで用いられる場合に有益である。この場合、特に、親水膜の厚さと高耐熱反射防止膜の厚さとの組み合わせにより、親水膜を含めた高耐熱反射防止膜全体の反射率を４００ｎｍ〜７００ｎｍの入射波長範囲内で３％以下にすることが好ましい。
【００１６】
また、親水膜として光触媒を用いる場合には、その厚さを特に薄く設定することが重要である。これは、チタン系では特に屈折率が高く、また、一般に、光触媒の厚さが厚くなればなるほど、光触媒としての分解性能（この分解性能によってレンズ表面素材が分解される）が高くなるとともに、透過率も低下するからである。
【００１７】
また、上記構成では、高耐熱反射防止膜上に更に親水膜が形成されることが好ましい。これによれば、耐擦傷性に弱い高耐熱反射防止膜を親水膜によって保護することができ、膜強度を高めることができる。また、このような保護膜としての親水膜は、温度の急激な変化に伴ってレンズに結露（曇り）が生じることを防止できる。すなわち、親水膜の存在により、レンズ面に付着する細かい水滴は、親水膜上を拡がって薄い水膜となり、レンズ面に滞留することがなく、その結果、防曇に寄与し得る。そのため、視認性の低下を防止できる。また、このように高耐熱反射防止膜の下地膜と保護膜とを同じ親水膜により形成すれば、膜形成プロセスの効率化を図ることもできる。
【００１８】
また、このような高耐熱反射防止膜の保護は、親水膜に比べて硬質の撥水膜によっても実現できるが、高耐熱反射防止膜は、レンズの熱変形にも追従できる耐熱性の優れた性質を有するため、保護膜が硬質であると、レンズ変形時に高耐熱反射防止膜の追従性に伴って保護膜にクラックが生じる虞がある。したがって、保護膜は、軟質の親水膜であることが好ましく、また、軟質膜の形成に寄与し得る成膜方法としては、スパッタリングよりはディッピング（浸漬塗布）の方が好ましい。また、樹脂系の高耐熱反射防止膜を考えると、その上に設けられる保護膜も樹脂系であることが好ましい。
【００１９】
また、上記構成では、保護膜としての親水膜を光触媒によって形成してもよい。このような光触媒は、前述した保護作用および結露防止作用を有することは勿論のこと、有機物質を分解する分解性能も有するため、高耐熱反射防止膜に対する有機物質の付着を防止できる。具体的には、例えば、高耐熱反射防止膜を従来から一般に使用されている絞り部材とともに使用する場合、絞り部材の移動を抑制するために、絞り部材の表面に、該表面の摩擦抵抗を減少させるべくワックス等を塗布することも行なわれるが、そのようなワックス等の摩擦低減材（樹脂等）は、高温時に気化して高耐熱反射防止膜の表面に付着し、この高耐熱反射防止膜の反射防止特性を悪化させる（反射率を高める）場合がある。このような状況において、高耐熱反射防止膜上に光触媒を設けると、絞り部材からのワックスは、高耐熱反射防止膜へ達する前に分解され、高耐熱反射防止膜に悪影響を及ぼさない。
【００２０】
なお、上記構成において、親水膜とは、親水性を有する薄膜のことであり、親水膜に対する水滴の接触角が４０度以下となるものをいう。これに対し、撥水膜とは、撥水性を有する薄膜のことであり、撥水膜に対する水滴の接触角が９０度以上となるものをいい、この点で親水膜と区別される。この場合、接触角の測定は、静滴法（Ａ・ｈａｌｆ−ａｎｇｌｅ・Ｍｅｔｈｏｄ）を用いるものとし、膜の形成されたレンズ面に、レンズ面の影響を受けにくいように２．５マイクロリットルの水滴を滴下し、液滴の左右端点を結ぶ曲面は直線と見做して、水滴の接触角を測定するものとする。
また、上記構成において、反射防止膜とは、レンズ面上に膜を形成した場合に、レンズ面上に膜を形成しない場合と比べて反射率を抑制できる機能を有する膜をいう。
【００２１】
また、本発明は、前記膜付きレンズを有するレンズユニット、および、このレンズユニットを有するカメラモジュールも提供する。このようなレンズユニットおよびカメラモジュールによっても前述した膜付きレンズと同様の作用効果を得ることができる。
【発明の効果】
【００２２】
本発明によれば、高耐熱反射防止膜が親水膜上に形成されるため、高耐熱反射防止膜が付着されるレンズ表面の濡れ性を経過時間によらず一定に保つことができ、常にレンズの表面に均一に高耐熱反射防止膜をコーティングすることができる。
【図面の簡単な説明】
【００２３】
【図１】本発明の一実施の形態に係るレンズユニットの概略断面図である。
【図２】親水膜と高耐熱反射防止膜との積層構造の一例を示す部分拡大断面図である。
【図３】親水膜と高耐熱反射防止膜との積層構造の他の例を示す部分拡大断面図である。
【図４】レンズに形成される高耐熱反射防止膜の構造を概念的に示す要部拡大断面図である。
【図５】図４の変形例に係る高耐熱反射防止膜の要部拡大断面図である。
【図６】他の高耐熱反射防止膜を示す図であり、シリカゾルの塗布に伴う微粒子間の結合の様子を示した概念図である。
【図７】図１のレンズユニットを備えるカメラモジュールの概略断面図である。
【図８】高耐熱反射防止膜の下地膜および／または保護膜として親水膜を成膜した実施例と、親水膜を施すことなく高耐熱反射防止膜の下地面をプラズマ処理により親水化処理した比較例とを、経過時間に伴う表面接触角の変化（親水性の劣化度合い）で比較した試験結果の一例を示す表図である。
【図９】図８の表に示される実施例および比較例の反射率と入射光波長との間の関係を示す分光特性図である。
【発明を実施するための形態】
【００２４】
以下、図面を参照して本発明の実施の形態を説明する。
なお、本実施の形態のレンズユニットは、特に車載カメラ等のカメラモジュール用のものであり、例えば、自動車の外表面側に固定して設置され、配線は自動車内に引き込まれてディスプレイやその他の装置に接続される。また、図１および図７において複数のレンズについてはハッチングを省略している。
【００２５】
図１は本発明の一実施の形態に係るレンズユニット１１を示している。図１に示すように、本実施の形態のレンズユニット１１は、例えば樹脂製または金属製の円筒状の鏡筒（バレル）１２と、鏡筒１２の段付きの内側収容空Ｓ内に配置される複数のレンズ、例えば、第１のレンズ１３、第２のレンズ１４、第３のレンズ１５、第４のレンズ１６および第５のレンズ１７から成る５つのレンズと、２つの絞り部材２２ａ，２２ｂとを備えている。このレンズユニット１１を備える車載カメラは、レンズユニット１１と、図示しないイメージセンサを有する基板と、当該基板を自動車等の車両に設置する図示しない設置部材とを備えるものである。
【００２６】
鏡筒１２に固定されて支持されている複数のレンズ１３，１４，１５，１６，１７は、それぞれの光軸を一致させた状態に配置されており、１つの光軸Ｏに沿って各レンズ１３，１４，１５，１６，１７が並べられた状態となって、撮像に用いられる一群のレンズ群Ｌを構成している。なお、本実施の形態では、鏡筒１２の物体側の端部に設けられるレンズ１３がガラスレンズであり、それ以外の内側のレンズ１４，１５，１６，１７が樹脂製のレンズであるが、これに限らない。また、最も像側（内側収容空間Ｓの最も内奥側）に位置される２つの第４および第５のレンズ１６，１７は貼り合わせレンズであるが、これに限らない。
【００２７】
２つの絞り部材２２ａ，２２ｂのうちの物体側から１番目の絞り部材２２ａは、第２のレンズと第３のレンズ１５との間に配置されている。物体側から２番目の絞り部材２２ｂは、第３のレンズ１５と第４のレンズ１６との間に配置されている。絞り部材２２ａ，２２ｂは透過光量を制限し、明るさの指標となるＦ値を決定する「開口絞り」またはゴーストの原因となる光線や収差の原因となる光線を遮光する「遮光絞り」である。このように、本実施の形態では、レンズ群の２個所のレンズ間に絞り部材が配置されるが、絞り部材の数は２つに限らない。
【００２８】
鏡筒１２の物体側の端部（図１において上端部）には、当該端部を内径側にカシメて成るカシメ部２３が設けられており、このカシメ部２３によって第１のレンズ１３が鏡筒１２の物体側の端部（開口部）に固定されている。
【００２９】
また、鏡筒１２の像側の端部（図１において下端部）には、第５のレンズ１７よりも径の小さい開口部を有する内側フランジ部２４が設けられている。このフランジ部２４とカシメ部２３とにより、鏡筒１２内にレンズ群Ｌを構成する複数のレンズ１３、１４、１５、１６，１７と絞り部材２２ａ，２２ｂとが保持されている。なお、第１のレンズ１３の固定は、カシメ部２３に限ることなく、鏡筒１２にレンズ１３，１４，１５，１６，１７を収納した後に鏡筒１２の物体側の端部に取り付けられる固定部によって行なわれてもよい。
【００３０】
最も物体側に位置するガラス製の第１のレンズ１３の外周面には、該レンズ１３の像面側部分に径が小さくなった縮径部が設けられ、当該縮径部にシール部材としてのＯリング２６が設けられ、第１のレンズ１３の外周面と鏡筒１２の内周面との間を、鏡筒１２の物体側端部で封止した状態となっている。これにより、レンズユニット１１の物体側の端部から鏡筒１２内に水や塵埃等の微粒子が浸入するのを防止している。なお、鏡筒１２の内部には物体側において円筒状の内壁１２ｂが設けられ、この内壁１２ｂと外壁１２ａとの間に環状体２７が設けられ、この環状体２７にＯリング２６が密接している。また、本実施の形態の第１のレンズ１３は、断面視において、表面が物体側に向けて凸状をなすとともに、裏面がレンズ内側に向けて凹むように形成されている。
【００３１】
鏡筒１２は、その内径が物体側から像面側に向かって段階的に小さくなっている。これに対応して、レンズ１３，１４，１５，１６，１７は、物体側から像面側に向かうにつれて、外径が小さくなっている。基本的に、レンズ１３，１４，１５，１６，１７それぞれの外径と、鏡筒１２の各レンズ１３，１４，１５，１６，１７が支持される部分それぞれの内径とは略等しくなっている。なお、鏡筒１２の外周面には、鏡筒１２を車載カメラに設置する際に用いられる外側フランジ部２５が鍔状に設けられている。
【００３２】
また、本実施の形態において、レンズ群Ｌを構成する各レンズ１３，１４，１５，１６，１７のうち、樹脂製のレンズ１４，１５，１６，１７の表面（特に本実施の形態では、物体側に面する表面および像側に面する裏面の両方；ただし、貼り合わせレンズを構成する第４および第５のレンズ１６，１７においては、第４のレンズの表面および第５のレンズの裏面）には高耐熱反射防止膜３０を含む積層体９０が形成される（すなわち、レンズ１４，１５，１６，１７が膜付きレンズとして形成される）。無論、鏡筒１２の物体側の端部に設けられるガラス製の第１のレンズ１３に高耐熱反射防止膜３０が形成されても構わないが、この第１のレンズ１３に形成される反射防止膜は、一般に、高耐熱反射防止膜３０でなく、通常の反射防止膜である（図示せず）。
【００３３】
ここで、高耐熱反射防止膜３０を含む積層体９０は、高耐熱反射防止膜３０が付着されるレンズ１４，１５，１６，１７の表面の濡れ性を経過時間によらず一定に保ってレンズ１４，１５，１６，１７に対する高耐熱反射防止膜３０の均一な成膜を常に実現できるようにする積層構造を成している。具体的には、積層体９０は、図２に示すように、各レンズ１４，１５，１６，１７の表面上に成膜される親水膜９２と、この親水膜９２上に形成される高耐熱反射防止膜３０とから構成される。高耐熱反射防止膜３０の下地となる親水膜９２としては、一般に、アクリル系等の有機系親水膜、シリカ系等の無機系親水膜、チタン系（例えばＴｉＯ２）等の光触媒を挙げることができるが、親水膜９２は、屈折率が低く、反射率が小さい材料であることが好ましく、少なくとも高耐熱反射防止膜３０の形成位置に対応して、レンズの表面の一部分または全体にわたって設けられる。本実施の形態では、前述したように、樹脂製のレンズ１４，１５，１６，１７の周端面を除く物体側に面する表面および像側に面する裏面の両方に全体にわたって、親水膜９２、したがって、高耐熱反射防止膜３０を含む積層体９０が設けられるが、高耐熱反射防止膜３０はレンズの少なくとも光学的に有効な範囲内に設けられていればよい。
【００３４】
また、親水膜９２および高耐熱反射防止膜３０は、例えば、テーピングによるマスキングを伴ってまたは伴うことなく、また、膜形成用のレンズホルダを用いてまたは用いることなく、膜を形成する塗料（溶液）中にレンズを浸漬するディッピング法により形成されることが好ましいが、スプレー、蒸着等によって形成することもできる。
【００３５】
また、本実施の形態において、親水膜９２の厚さは、親水膜９２によって光透過率が減衰してしまわないように（親水膜９２の形成に伴うレンズの透過率減少を抑制するため）、２０ｎｍ〜２００ｎｍの範囲内で薄く設定されるとともに、高耐熱反射防止膜３０の厚さは例えば１００ｎｍ〜１２０ｎｍに設定される。そして、本実施の形態では、更に、親水膜９２の厚さと高耐熱反射防止膜３０の厚さとの組み合わせにより、親水膜９２および高耐熱反射防止膜３０を伴う積層体９０全体の反射率が４００ｎｍ〜７００ｎｍの入射波長範囲内で３％以下となるように設定される。
【００３６】
なお、親水膜９２として光触媒を用いる場合には、その厚さを特に薄く設定することが重要である。これは、チタン系では特に屈折率が高く、また、一般に、光触媒の厚さが厚くなればなるほど、光触媒としての分解性能（この分解性能によってレンズ表面素材が分解される）が高くなるとともに、透過率も低下するからである。
【００３７】
図３には、高耐熱反射防止膜３０を含む積層体の変形例が示される。この変形例に係る積層体９０Ａは、レンズ１４，１５，１６，１７の表面に形成される下地膜としての親水膜９２と、親水膜９２上に形成される高耐熱反射防止膜３０と、高耐熱反射防止膜３０上に形成される保護膜としての親水膜９６とから構成される。
【００３８】
高耐熱反射防止膜３０の保護は、親水膜９６に比べて硬質の撥水膜によっても実現できるが、高耐熱反射防止膜３０は、レンズの熱変形にも追従できる耐熱性の優れた性質を有するため、保護膜が硬質であると、レンズ変形時に高耐熱反射防止膜３０の追従性に伴って保護膜にクラックが生じる虞がある。したがって、保護膜は、軟質の親水膜９６であることが好ましく、また、軟質膜の形成に寄与し得る成膜方法としては、スパッタリングよりはディッピング（浸漬塗布）の方が好ましい。このような観点から、また、成膜プロセスの効率化を図るためにも、積層体９０，９０Ａを構成する親水膜９２，９６および高耐熱反射防止膜３０が全てディッピングにより形成されることが有益である。
【００３９】
また、保護膜としての親水膜９６は、有機系または無機系の親水膜であってもよいが、有機物質を分解する分解性能を有する光触媒によって形成されてもよい。いずれにしても、このような保護膜を伴う積層体９０Ａにおいても、図２の積層構造の場合と同様、親水膜９２の厚さと高耐熱反射防止膜３０の厚さとの組み合わせにより、親水膜９２および高耐熱反射防止膜３０を伴う積層体９０全体の反射率が４００ｎｍ〜７００ｎｍの入射波長範囲内で３％以下となるように設定される。
【００４０】
樹脂製のレンズ１４，１５，１６，１７の表面に親水膜９２を介して設けられる高耐熱反射防止膜３０は、該反射防止膜３０中の体積率が５〜７４％である複数の無機粒子と、体積率が０〜６５％である複数の空気層と、前記無機粒子または前記無機粒子および前記空気層をバインディングし、前記無機粒子よりも低いヤング率を有し、体積率が５〜９５％である、有機化合物、無機化合物および無機高分子のいずれかと、を備えている。以下、これについて詳しく説明する。
【００４１】
図４は、高耐熱反射防止膜３０が形成されて成るレンズ１４（１５，１６，１７）の光入射面付近の要部拡大断面図を示している。なお、この図４および後述する図５および図６は、レンズに形成される高耐熱反射防止膜３０の構造を概念的に示したにすぎず、したがって、レンズ１４（１５，１６，１７）と高耐熱反射防止膜３０との間に親水膜９２が描かれていないが、本実施の形態では、このような高耐熱反射防止膜３０の構造概念に基づき、親水膜９２上に高耐熱反射防止膜３０が形成されるものである。  
図４に示すように、高耐熱反射防止膜３０は、無機粒子３１と、バインダ３２とを含む。無機粒子３１の粘弾性はバインダ３２の粘弾性と異なる。具体的には、無機粒子３１のヤング率は５０ＧＰａ以上である。バインダ３２のヤング率は５ＧＰａ以下である。
【００４２】
高耐熱反射防止膜３０は、異なる粘弾性を有する複数の組成物を含有する。そのため、高耐熱反射防止膜３０は、高い強度と高い可撓性とを有する。樹脂からなるレンズ１４（１５，１６，１７）は、熱により膨張する。バインダ３２のヤング率は低いため、高耐熱反射防止膜３０の可撓性が高くなる。そのため、レンズ１４（１５，１６，１７）が熱により膨張しても、高耐熱反射防止膜３０は割れにくい。一方、無機粒子３１のヤング率は５０ＧＰａ以上である。無機粒子３１は、高耐熱反射防止膜３０の強度を向上し、高耐熱反射防止膜３０の表面に傷が形成されるのを抑制する。
【００４３】
バインダ３２は、光透過性を有し、複数の無機粒子３１を含有する。前述のように、バインダ３２のヤング率は５ＧＰａ以下である。バインダ３２は、有機化合物または無機化合物である。バインダ３２は例えば樹脂である。樹脂は、例えば、ポリビニルアルコール、ポリオキシエチレン、ポリメチルメタクリレート、ポリメチルアクリレート、ジアセチルセルロース、トリアセチルセルロース、ニトロセルロース、ポリエステル、アルキド樹脂、フルオロアクリレート、フッ素ポリマー等の１種または２種以上からなる。フッ素ポリマーは、例えば、フルオロオレフィン類（フルオロエチレン、ビニリデンフルオライド、テトラフルオロエチレン、パーフルオロオクチルエチレン、ヘキサフルオロプロピレン、パーフルオロ−２，２−ジメチル−１，３−ジオキソール等）、完全または部分フッ素化ビニルエーテル類等である。バインダ３２の屈折率は、１．３５以下であり、好ましい屈折率は１．３０以下である。
【００４４】
また、バインダ３２は、無機高分子、例えば、珪素化合物あるいはその加水分解物もしくはその重縮合物であってもよい。珪素化合物は、例えば、シランカップリング剤である。シランカップリング剤は、無機粒子の表面を修飾する。これにより、有機溶媒中における無機粒子の分散安定性が向上し、無機粒子の凝集および沈降が抑制される。
【００４５】
無機粒子３１は、例えば、無機酸化物や、無機フッ化物である。無機酸化物はたとえば、酸化セリウム、酸化タンタル、酸化チタン、酸化珪素、酸化クロム、酸化アルミニウム、酸化スズ、酸化イットリウム、酸化ビスマスである。無機フッ化物はたとえば、フッ化マグネシウム、フッ化アルミニウム、フッ化リチウム、フッ化ナトリウムである。複数の無機粒子３１は、上記無機酸化物および無機フッ化物の中から選択される１種または２種以上を含む。
【００４６】
好ましくは、無機粒子３１は、酸化アルミニウムおよび／または酸化珪素である。酸化アルミニウムおよび酸化珪素の屈折率は、いずれも低い。酸化アルミニウムの屈折率は１．７〜１．９であり、酸化珪素の屈折率は１．５〜１．７である。そのため、高耐熱反射防止膜３０の屈折率を低くすることができる。
【００４７】
無機粒子３１の粒径が大きすぎると、無機粒子３１が光を散乱しやすくなる。さらに、高耐熱反射防止膜３０の膜厚にばらつきが生じる。したがって、無機粒子３１の好ましい平均粒径は、１００ｎｍ以下である。平均粒径の好ましい下限値は１０ｎｍである。粒径は、例えば、走査型電子顕微鏡（ＳＥＭ）による写真画像から任意に抽出された１００個の無機粒子の粒径を測定し、その平均値を求めることにより決定される。
【００４８】
また、高耐熱反射防止膜３０は空気層を含んでもよい。高耐熱反射防止膜３０中の無機粒子３１の体積率は、５〜７４％である。また、高耐熱反射防止膜３０中のバインダ３２の体積率は、５〜９５％である。高耐熱反射防止膜３０中の空気層の体積率は、０〜６５％である。
【００４９】
無機粒子３１の体積率が小さすぎれば、高耐熱反射防止膜３０の強度が低下する。また、無機粒子３１の体積率が大きすぎれば、高耐熱反射防止膜３０の可撓性が低下する。一方、バインダ３２の体積率が小さすぎれば、高耐熱反射防止膜３０の可撓性が低下する。また、バインダ３２の体積率が大きすぎれば、高耐熱反射防止膜３０の強度が低下する。
【００５０】
無機粒子３１の体積率は５〜７４％であり、かつ、バインダ３２の体積率は５〜９５％であり、空気層は０〜６５％であれば、高耐熱反射防止膜３０は可撓性および強度を有する。そのため、高耐熱反射防止膜３０には傷が付きにくく、かつ、高温時に樹脂からなるレンズが熱膨張しても、高耐熱反射防止膜３０はひび割れしにくい。
【００５１】
高耐熱反射防止膜３０は、湿式プロセスにより形成される。より具体的には、高耐熱反射防止膜３０は、高耐熱反射防止膜３０を構成する塗布液を（本実施の形態では、親水膜９２が形成された）樹脂レンズ１４，１５，１６，１７の表面に塗布することにより形成される。塗布液を塗布する方法は、たとえば、インクジェットプリンティング法、スプレー法、スピンコート法、ディップコート法、スクリーン印刷等である。
【００５２】
以下、製造方法の一例として、ディップコート法（ディッピング）により高耐熱反射防止膜３０を形成する方法を説明する。
高耐熱反射防止膜３０の組成を含有する塗布液を準備する。塗布液で使用される溶媒はたとえば、テトロヒドラフラン（tetrahydrofuran：ＴＨＦ）や、Ｎ，Ｎ−ジメチルホルムアミド（N,N-dimethylformamide:ＤＭＦ）である。溶媒は、これらの物質に限定されない。溶媒は水でもよい。溶媒が有機溶媒である場合、好ましい有機溶媒の沸点は３０℃〜２５０℃である。有機溶媒の沸点が低すぎる場合、有機溶媒の揮発速度が速すぎる。そのため、高耐熱反射防止膜３０の膜厚が均一になりにくい。一方、有機溶媒の沸点が高すぎると、有機溶媒が揮発しにくい。そのため、高耐熱反射防止膜３０が形成されにくい。好ましい有機溶媒の沸点は５０℃〜１５０℃である。
塗布液の粘度及び表面張力は、低い方が好ましい。塗布液の好ましい粘度は１０（ｍＰａ・ｓ）以下であり、更に好ましくは１（ｍＰａ・ｓ）以下である。塗布液の好ましい表面張力は７０（ｍＮ／ｍ）以下であり、更に好ましくは２０（ｍＮ／ｍ）以下である。樹脂レンズ１４、１５、１８を挟持した挟持部材を塗布液で満たされたディップ槽から引き上げるときに、挟持部材から塗布液を速やかに排出するためである。塗布液の粘度および表面張力の物性を制御するために、塗布液に界面活性剤などを添加してもよい。
【００５３】
塗布液において、無機粒子３１の１００重量部に対するバインダ３２の重量部は、１〜１００であり、溶媒の重量部は２０００〜１０００００である。この場合、形成された高耐熱反射防止膜３０内の無機粒子３１の体積率は５〜７０％になり、バインダ３２の体積率は３０〜９５％になる。
【００５４】
次に、（本実施の形態では、親水膜９２が形成された）複数の樹脂レンズ１４，１５，１６，１７を挟持部材で挟持し、塗布液を入れたディップ槽に浸漬する。
次に、浸漬された複数の樹脂レンズ１４，１５，１６，１７を、一定の速度でディップ槽から引き上げる。これにより、樹脂レンズ１４，１５，１６，１７の表面（本実施の形態では、親水膜９２上）に塗布液が塗布される。引き上げる速さは、樹脂レンズ１４，１５，１６，１７の表面に形成する高耐熱反射防止膜３０の厚さに応じて変更される。
【００５５】
次に、樹脂レンズ１４，１５，１６，１７に塗布された塗布液を乾燥する。引き上げられた樹脂レンズ１４，１５，１６，１７を所定の温度でベークしてもよい。
これにより高耐熱反射防止膜３０が形成される。
【００５６】
図５は、高耐熱反射防止膜の変形例を示している。図示のように、この変形例に係る高耐熱反射防止膜３０Ａは、複数の無機粒子３１と、バインダ３２と、複数の空気層３３とを含有する。なお、本発明における高耐熱反射防止膜において、空気層３３は任意の構成である。高耐熱反射防止膜３０Ａのその他の構成は高耐熱反射防止膜３０と同じである。
【００５７】
高耐熱反射防止膜３０Ａ内では、無機粒子３１同士が接触する。隣り合う無機粒子３１の間に、空気層３３が形成される。前述のように、高耐熱反射防止膜３０Ａ中の無機粒子３１の体積率は、５〜７４％であり、７０％未満でもよい。バインダ３２の体積率は５〜９５％であり、９５％未満でもよい。空気層３３の体積率が大きすぎれば、高耐熱反射防止膜３０Ａの強度が低下する。そのため、高耐熱反射防止膜３０Ａ中の空気層３３の体積率は、０〜６５％である。
【００５８】
空気層３３は、例えば、前述の塗布液内の無機粒子３１に対するバインダ３２の比率に応じて形成される。塗布液内の無機粒子１００重量部に対する好ましいバインダ３２の重量部は、１〜１００である。この場合、塗布液を乾燥した後、高耐熱反射防止膜３０Ａ内に空気層３３が形成される。
【００５９】
空気層３３は屈折率が低いため、高耐熱反射防止膜３０Ａの屈折率は低下する。そのため、光の反射がさらに抑制される。
【００６０】
図６は、図５に示した高耐熱反射防止膜３０Ａを、その見方を代えてより詳細に示したものであり、基本的に、図５に示す高耐熱反射防止膜３０Ａと同様のものであるが、以下の説明では、図６に示す高耐熱反射防止膜を高耐熱反射防止膜３０Ｂとしてその構造および成膜方法を説明する。この高耐熱反射防止膜３０Ｂは空隙を有する微粒子積層薄膜からなり、この微粒子積層薄膜は、電解質ポリマーおよび微粒子が交互に吸着され、アルコール性シリカゾル生成物を接触させることにより、レンズと微粒子および微粒子同士が結合していることを特徴とする。
【００６１】
このような微粒子積層薄膜（高耐熱反射防止膜）３０Ｂは、以下のようにして形成される。図６に示すように、レンズ１４（１５，１６，１７）上（本実施の形態では親水膜９２上）には空隙６４を有する微粒子積層薄膜３０Ｂが形成される。微粒子積層薄膜３０Ｂは、電解質ポリマー６２（例えばバインダ）および微粒子６３を交互に吸着させ、且つ、アルコール性シリカゾル生成物６５（例えばバインダ）を介して、レンズ１４（１５，１６，１７）（本実施の形態では、親水膜９２を伴うレンズ１４（１５，１６，１７））と微粒子６３および微粒子６３と微粒子６３とが結合するように構成される。以下、微粒子積層薄膜３０Ｂの各成分について説明する。
【００６２】
微粒子積層薄膜３０Ｂの形成に用いる微粒子は、溶液に分散されている状態で平均一次粒子径が、２〜１００ｎｍであることが微粒子積層薄膜３０Ｂの透明性を得るために好ましく、微粒子積層薄膜３０Ｂの光学機能の確保の観点から、２〜４０ｎｍがより好ましく、２〜２０ｎｍが最も好ましい。
【００６３】
ここで使用し得る微粒子としては無機微粒子が挙げられる。好ましくは、ケイ素、アルミニウム、ジルコニウム、チタン、ニオブ、亜鉛、錫、セリウムおよびマグネシウムからなる群より選択される少なくとも一種の元素を含む酸化物が、透明性の観点から好適に選ばれる。
【００６４】
ここで使用する電解質ポリマーとしては、荷電を有する官能基を主鎖または側鎖に持つ高分子を用いることができる。この電解質ポリマー溶液は、微粒子の表面電荷と反対または同じ符号の電荷の電解質ポリマーを、水、有機溶媒または水溶性の有機溶媒と水の混合溶媒に溶解したものである。
【００６５】
アルコール系シリカゾルとしては、４、３、２官能のアルコキシシラン、およびこれらアルコキシシラン類の縮合物、加水分解物、シリコーンワニス等が使用できる。アルコール性シリカゾル生成物は、少なくとも１種類以上の、先の一般式で表わされる低級アルキルシリケートを、メタノールおよびエタノールのうちのいずれかの中で加水分解して調製したアルコール性シリカゾルを含むことが好ましい。
【００６６】
また、レンズ１４，１５，１６，１７（本実施の形態では、親水膜９２を伴うレンズ１４，１５，１６，１７）は、そのまま用いるか、またはそれらの表面にコロナ放電処理、グロー放電処理、プラズマ処理、紫外線照射、オゾン処理、アルカリや酸等による化学的エッチング処理、シランカップリング処理等によって、極性を有する官能基を導入してレンズの表面電荷をマイナス若しくはプラスする。
【００６７】
ここで、空隙を有する微粒子積層薄膜３０Ｂを生成するためには、例えば交互積層法を用いる。微粒子積層薄膜３０Ｂは、以下の工程（１）〜（３）を順に実施することにより形成できる（図４参照）。
（１）レンズ１４（１５，１６，１７）（本実施の形態では、親水膜９２を伴うレンズ１４（１５，１６，１７））上に、電解質ポリマー溶液または微粒子分散液のいずれかを接触または塗布する工程により、電解質ポリマー６２または微粒子６３の層を形成する（図６（ａ））。
（２）電解質ポリマー溶液を接触または塗布させた後のレンズ１４（１５，１６，１７）（本実施の形態では、親水膜９２を伴うレンズ１４（１５，１６，１７））上に該電解質ポリマー溶液の電解質ポリマーと反対電荷を有する微粒子の分散液を接触または塗布する工程、または微粒子分散液を接触または塗布させた後のプラスチック基材上に該微粒子分散液の微粒子と反対電荷を有する電解質ポリマーの溶液を接触または塗布する工程により、微粒子６３または電解質ポリマー６２の層を形成する（図６（ｂ））。
（３）電解質ポリマー溶液または微粒子を接触または塗布させた後のレンズ１４（１５，１６，１７）（本実施の形態では、親水膜９２を伴うレンズ１４（１５，１６，１７））上に、アルコール性シリカゾル生成物を接触または塗布する工程により、アルコール性シリカゾル生成物６５を介してレンズ１４（１５，１６，１７）（本実施の形態では、親水膜９２を伴うレンズ１４（１５，１６，１７））と微粒子６３、および微粒子６３同士を結合させる（図６（ｃ））。上述のような高耐熱反射防止膜３０、３０Ａ、３０Ｂは、１２５℃以上の耐熱性を有するとともに、樹脂のレンズ１４、１５、１８の熱膨張率に近い熱膨張率を有するものを選択することが好ましい。
【００６８】
図７は、本実施の形態のカメラモジュール３００の概略断面図である。図７に示すように、カメラモジュール３００は、フィルタ１００が装着されたレンズユニット１１を含んで構成されている。  
カメラモジュール３００は、外装部品である上ケース（カメラケース）３０１と、レンズユニット１１を保持するマウント（フランジ、台座）３０２とを備えている。また、カメラモジュール３００は、シール部材３０３およびパッケージセンサ（撮像素子）３０４を備えている。
【００６９】
上ケース３０１は、レンズユニット１１の物体側の端部を露出させるとともに他の部分を覆う部材である。マウント３０２は、上ケース３０１の内部に配置されており、レンズユニット１１の雄ねじ１１ａと螺合する雌ねじ３０２ａを有する。シール部材３０３は、上ケース３０１の内面とレンズユニット１１の鏡筒１２の外周面１２ａとの間に介挿された部材であり、上ケース３０１の内部の気密性を保持するための部材である。
【００７０】
パッケージセンサ３０４は、マウント３０２の内部に配置されており、かつ、レンズユニット１１により形成された物体の像を受光する位置に配置されている。また、パッケージセンサ３０４は、ＣＣＤやＣＭＯＳ等を備えており、レンズユニット１１を通じて集光して到達した光を電気信号に変換する。変換された電気信号はカメラにより撮影された画像データの構成要素であるアナログデータやデジタルデータに変換される。
【００７１】
以上説明したように、本実施の形態によれば、高耐熱反射防止膜３０が親水膜９２上に形成されるため、すなわち、高耐熱反射防止膜３０が成膜されるべきレンズ１４，１５，１６，１７の下地面をプラズマ処理などによって親水化処理するのではなく、前記下地面に積極的に親水膜９２を設け、この親水膜９２上に高耐熱反射防止膜３０を形成するようにしているため、高耐熱反射防止膜３０が付着されるレンズ表面の濡れ性を経過時間によらず一定に保つことができ、常にレンズ１４，１５，１６，１７の表面に均一に高耐熱反射防止膜３０をコーティングすることができる。これは、レンズ表面にヒドロキシル基のイオンが十分な吸着力を伴わずに堆積されているにすぎないプラズマ処理とは異なり、親水膜９２がいわばバインダにより表面に対して固着された状態にあり、親水膜９２の形成状態が長期間にわたって維持されるからである。このように、高耐熱反射防止膜３０が成膜されるべきレンズ１４，１５，１６，１７の下地面の濡れ性が親水膜９２により実現されれば、その後の高耐熱反射防止膜３０の成膜工程までの時間が長い場合であっても、濡れ性が低下せず、高耐熱反射防止膜３０の高い付着性能を常時確保でき、したがって、レンズ表面に常に均一に高耐熱反射防止膜３０をコーティングすることができ、所望の画像特性を得ることができる。また、親水膜９２の形成後に高耐熱反射防止膜３０の成膜工程を直ちに行なわなくても済むため、高耐熱反射防止膜３０の成膜工程までの時間の自由度（工程の自由度）が増す。
【００７２】
また、本実施の形態では、親水膜９２および高耐熱反射防止膜３０を含む積層体９０，９０Ａ全体の反射率が４００ｎｍ〜７００ｎｍの入射波長範囲内で３％以下に設定されるため、所望の光学性能（画像特性）を得ることができる。これは、特に、高い視認性が求められてレンズの透過率を高く維持する必要がある車載カメラで用いられる場合に有益である。
【００７３】
また、本実施の形態では、図３に示されるように高耐熱反射防止膜３０上に更に親水膜９６が形成されるため、耐擦傷性に弱い高耐熱反射防止膜を親水膜によって保護することができ、膜強度を高めることができる。また、このような保護膜としての親水膜９６は、温度の急激な変化に伴ってレンズに結露（曇り）が生じることを防止できる。すなわち、親水膜９６の存在により、レンズ面に付着する細かい水滴は、親水膜９６上を拡がって薄い水膜となり、レンズ面に滞留することがなく、その結果、防曇に寄与し得る。そのため、視認性の低下を防止できる。また、このように高耐熱反射防止膜３０の下地膜と保護膜とを同じ親水膜により形成すれば、膜形成プロセスの効率化を図ることもできる。
【００７４】
また、本実施の形態では、前述したように保護膜としての親水膜９６を光触媒によって形成すると有益である。すなわち、このような光触媒は、前述した保護作用および結露防止作用を有することは勿論のこと、有機物質を分解する分解性能も有するため、高耐熱反射防止膜３０に対する有機物質の付着を防止できる。具体的には、例えば、本実施の形態のように高耐熱反射防止膜３０を従来から一般に使用されている絞り部材２２ａ，２２ｂとともに使用する場合、絞り部材２２ａ，２２ｂの移動を抑制するために、絞り部材２２ａ，２２ｂの表面に、該表面の摩擦抵抗を減少させるべくワックス等を塗布することも行なわれるが、そのようなワックス等の摩擦低減材（樹脂等）は、高温時に気化して高耐熱反射防止膜３０の表面に付着し、この高耐熱反射防止膜３０の反射防止特性を悪化させる（反射率を高める）場合がある。このような状況において、高耐熱反射防止膜３０上に親水膜９６として光触媒を設けると、絞り部材２２ａ，２２ｂからのワックスは、高耐熱反射防止膜３０へ達する前に分解され、高耐熱反射防止膜３０に悪影響を及ぼさない。
【００７５】
本発明にしたがって高耐熱反射防止膜３０の下地膜および／または保護膜として親水膜９２，９６を成膜した実施例と、従来のように親水膜を施すことなく高耐熱反射防止膜３０の下地面をプラズマ処理により親水化処理した比較例とを、経過時間に伴う表面接触角の変化（親水性の劣化度合い）で比較した試験結果の一例が図８に示される。図８において、実施例１は、プラスチックレンズを基板としてその表面にアクリル系の親水膜９２を下地膜として１００ｎｍの厚さで塗布した後、この親水膜９２上に高耐熱反射防止膜３０を１１０ｎｍの厚さで塗布した２層構造の積層体９０を用い、実施例２は、プラスチックレンズを基板としてその表面にアクリル系の親水膜９２を下地膜として２０ｎｍの厚さで塗布した後、この親水膜９２上に高耐熱反射防止膜３０を８０ｎｍの厚さで塗布し、更に、この高耐熱反射防止膜３０上にアクリル系の親水膜９６を保護膜として２０ｎｍの厚さで塗布した３層構造の積層体９０Ａを用い、また、実施例３は、プラスチックレンズを基板としてその表面にアクリル系の親水膜９２を下地膜として２０ｎｍの厚さで塗布した後、この親水膜９２上に高耐熱反射防止膜３０を８０ｎｍの厚さで塗布し、更に、この高耐熱反射防止膜３０上にＴｉＯ２からなる光触媒の親水膜９６を保護膜として２０ｎｍの厚さで塗布した３層構造の積層体９０Ａを用いている。一方、比較例（比較例１）は、プラスチックレンズを基板としてその表面に直接に高耐熱反射防止膜３０を１１０ｎｍの厚さで塗布したものを用いている。
【００７６】
この図８の表図から分かるように、本発明に係る実施例１〜実施例３は、親水膜９２を成膜処理する前処理の直後と前処理１日後との間で表面接触角（親水膜９２に対する水滴の接触角）、すなわち、親水性能に大きな変化が見られなかった。言い換えると、レンズ表面の濡れ性が経過時間によらず一定に保たれた。また、親水膜９２上に対する高耐熱反射防止膜３０の付着態様についても異常は見られず、親水膜９２上に高耐熱反射防止膜３０を所望の形態で均一に成膜することができた。これに対し、親水膜を伴わない比較例では、プラズマ処理を行なう前処理の直後と前処理１日後との間で表面接触角、すなわち、親水性能に大きな変化が見られた。具体的には、接触角が約５倍にまで大きくなり、親水性が大幅に劣化した。言い換えると、レンズ表面の濡れ性が時間と共に急激に低下した。また、レンズ表面上に対する高耐熱反射防止膜３０の付着態様についても異常が見られ（ムラが発生し）、高耐熱反射防止膜３０を所望の形態で均一に成膜することができなかった。
【００７７】
これに関連して、図９は、図８の表に示される実施例１〜実施例３および比較例の反射率と入射光波長との間の関係を示す分光特性図である。図示のごとく、実施例１〜実施例３の積層体９０，９０Ａは、親水膜９２（９６）を伴うことにより膜全体（積層体全体）の厚さが比較例と比べて大きくなっても、反射膜としての性能が比較例と比べて遜色ないことが分かる。すなわち、実施例１〜実施例３の分光曲線は、いずれの入射角においても規定の入射波長範囲４００ｎｍ〜７００ｎｍ内で３％以下の優れた反射率を示している。
【００７８】
以上、本発明の一実施の形態について説明してきたが、本発明は、その要旨を逸脱しない範囲で種々変形して実施できる。例えば、本発明において、レンズ、筐体などの形状は、前述した実施の形態に限定されない。また、高耐熱反射防止膜および親水膜の材料、レンズの材料なども任意に設定できる。
【符号の説明】
【００７９】
１１  レンズユニット
１２  鏡筒
１３，１４，１５，１６，１７  レンズ（膜付きレンズ）
３０  高耐熱反射防止膜
９２，９６  親水膜
３００  カメラモジュール
【図１】
2019159174.tif 000003
【図２】
2019159174.tif 000004
【図３】
2019159174.tif 000005
【図４】
2019159174.tif 000006
【図５】
2019159174.tif 000007
【図６】
2019159174.tif 000008
【図７】
2019159174.tif 000009
【図８】
2019159174.tif 000010
【図９】
2019159174.tif 000011